КОМПОЗИЦИЯ ДЛЯ ПОЛУЧЕНИЯ СТРОИТЕЛЬНЫХ ИЗДЕЛИЙ
COMPOUND FOR MAKING BUILDING UNITS

Изобретение относится к промышленности строительных материалов, в частности к композициям для получения перегородок, стеновых панелей, блоков, плитки и других изделий.
4
2
Известна композиция для получения строительных изделий, включающая, мас.%: молотый гипсовый камень (с содержанием CaSO·2HO 83 мас.%) 88,0-95,0; оксид магния 0,05-1,0; вода - остальное [1].
Задача изобретения состоит в повышении прочности строительных изделий, полученных на основе композиции.
4
2
Технический результат достигается тем, что композиция для получения строительных изделий, включающая молотый гипсовый камень с содержанием CaSO·2HO менее 83 мас.%, оксид магния, воду, дополнительно содержит пыль кремнезема и буру при следующем соотношении компонентов, мас.%: гипсовый камень 82,0-84,0; оксид магния 0,08-0,12; пыль кремнезема 6,0-8,0; бура 0,02-0,026; вода - остальное.
В таблице приведены составы композиции для получения строительных изделий.
Таблица
Компоненты
Состав, мас.%:
1
2
3
Гипсовый камень
82,0
83,0
84,0
Оксид магния
0,08
0,1
0,12
Пыль кремнезема
8,0
7,0
6,0
Вода
9,9
9,877
9,854
Бура
0,02
0,023
0,026
Предел прочности при сжатии, МПа, через 1 сутки
~30
~30
~30
Предел прочности при сжатии, МПа, через 1 сутки для прототипа не более 25.
2
2
2
3
2
3
3
2
2
Пыль кремнезема представляет собой порошкообразный материал с удельной поверхностью 15000 м/кг. Фазовый состав представлен кварцем и муллитом. Химический состав пыли, мас.%: SiO 95,6; FeO 0,5; AlO 0,4; CaO 0,4; MgO 0,4; SO 0,1; NaO 0,3; KO 1,1; п.п.п. 1,1.
4
2
Гипсовый камень (с содержанием CaSO·2HO не менее 83 мас.%) размалывают до остатка не более 16% на сите № 008. Полученный порошок смешивают с бурой, пылью кремнезема, добавляют воду и еще раз смешивают. Из полученной массы под давлением 30 МПа формуют изделия, которые выдерживают при комнатной температуре на воздухе в течение 5 суток, после чего отправляют на склад.
Источники информации
1. SU 1052492 А, 1983.